(57)【要約】【課題】    高屈折率を有した光学製品を与えることができる新規な化合物および組成物を提供すること。【解決手段】    分子内にエピチオ基を２個以上有し、かつＳｎ，ＧｅまたはＰｂの金属原子の中から選ばれる一種を分子内に含有する化合物であり、該化合物を含有してなる組成物および該組成物を重合硬化して得られる光学材料。【選択図】    なし【特許請求の範囲】
【請求項１】
一般式（１）で表される化合物
【化１】
2010047498.tif 000008
（式中、ＭはＳｎ，ＧｅまたはＰｂを表し、ＲはＣ１〜Ｃ４の炭化水素基またはフェニル基を表す。）
【請求項２】
一般式（１）でＭがＳｎである請求項１記載の化合物。
【請求項３】
一般式（１）で表される化合物を含む組成物。
【請求項４】
請求項３記載の組成物を重合硬化させて得られる硬化物。
【請求項５】
請求項３記載の組成物を重合硬化して得られる光学材料。
【発明の詳細な説明】
【技術分野】
【０００１】
本発明は屈折率の高い光学材料の原料である新規な重合可能なエピチオ基と金属を有する化合物およびこれを重合して得られる硬化物を光学材料として使用することに関するものである。本光学材料は、プラスチックレンズ、プリズム、光ファイバー、光学用接着剤、光学材料用基板、光学フィルム、光学フィルター、光学性能改善用塗膜、情報記録基板等の光学製品に有用である。
【背景技術】
【０００２】
高屈折率材料開発を志向してエピチオ基と金属を有する化合物が提案されているが屈折率は低かった（特許文献１、２参照）。また、１，４，６，９−テトラチア−５−ゲルマ[４．４]ノナ−２,７−ジエンとビス（メルカプトメチル）−１，４，６，９−テトラチア−５−ゲルマ−スピロ[４．４]ノナンの共重合、テトラキス（エピチオプロピルチオ）スズの単独重合も提案されているが（特許文献３、４、５、６参照）着色するという問題があった。
【０００３】
【特許文献１】特許３４００４０６号公報
【特許文献２】特許３７０５９９３号公報
【特許文献３】特開２００７−２６９６４８号公報
【特許文献４】特開２００７−２６９６４９号公報
【特許文献５】特開２００７−２７１７４４号公報
【特許文献６】特開２００６−１６９１９０号公報
【発明の開示】
【発明が解決しようとする課題】
【０００４】
本発明の課題は高屈折率を有し、かつ、色調が実用可能なレベルの光学製品を与えることができる新規な化合物および組成物を提供することである。    
【課題を解決するための手段】
【０００５】
本発明者はこの発明の課題を解決すべく鋭意研究を行った結果、一般式（１）で表される化合物
【０００６】
【化１】
2010047498.tif 000002
（式中、Ｍは錫（Ｓｎ），ゲルマニウム（Ｇｅ）または鉛（Ｐｂ）を表し、ＲはＣ１〜Ｃ４の炭化水素基またはフェニル基を表す。）で表される新規なエピチオ化合物、およびこれら化合物を含む組成物を重合硬化して得られる硬化物から高屈折率を有し、色調が実用可能な光学製品を提供できることを見出し本発明に至った。
【発明の効果】
【０００７】
一般式（１）で表される化合物を含む組成物により、高い屈折率を有しかつ、色調が実用可能な樹脂光学材料を得る事が可能となった。
【発明を実施するための最良の形態】
【０００８】
本発明の一般式（１）により表される化合物は、錫（Ｓｎ）、ゲルマニウム（Ｇｅ）または鉛（Ｐｂ）から選ばれる金属を含むジチオ五員環骨格に２個以上のエピチオ基が結合していることを特徴とするものである。
【０００９】
一般式（１）の化合物としては、以下の化学式（１-１）〜（１-１２）の化合物が挙げられるが、これらに限定されるものではない。
【００１０】
【化２】
2010047498.tif 000003
【００１１】
一般式（１）で表される化合物は、好ましくは化学式（１−１）の化合物である。
【００１２】
一般式（１）中のＭはＳｎ，ＧｅまたはＰｂから選ばれるが、好ましくはＳｎ，またはＧｅであり、より好ましくはＳｎである。
【００１３】
一般式（１）の化合物は、ハロゲン化金属化合物とメルカプトメチルチイランを原料として下記反応式（１）により製造することができる。
【００１４】
【化３】
2010047498.tif 000004
（式中、ＭはＳｎ、ＧｅまたはＰｂを表し、Ｘは塩素（Ｃｌ）、臭素（Ｂｒ）、またはヨウ素（Ｉ）を表す。ＲはＣ１〜Ｃ４の炭化水素基またはフェニル基を表す。） 
【００１５】
反応式（１）での金属ハロゲン化合物とメルカプトメチルチイランの使用量は通常、金属ハロゲン化合物1モルに対しメルカプトメチルチイランが０．５〜８モルであるが、好ましくは１〜６モル、より好ましくは２．７〜３．３モルである。
【００１６】
反応式（１）は溶媒の存在または無溶媒下で、塩基の存在または非存在下で、ハロゲン化金属化合物およびメルカプトメチルチイランを同時あるいは任意の順序で加熱あるいは冷却して行われる。また、反応後、洗浄、抽出、溶媒や不純物の留去、脱水、乾燥、ろ過および精製（抽出、クロマト分離、蒸留、再結晶）等を必要に応じて任意の順序で行ってもよい。
【００１７】
反応式(１)で用いられる溶媒としては、特に限定されるものでないがジエチルエーテル、テトラヒドロフラン、ジエチレングリコールジメチルエーテルなどのエーテル溶媒、塩化メチレン、クロロホルム、クロルベンゼン、ジクロルベンゼンなどの含塩素系溶媒、石油エーテル、ヘキサン、ベンゼン、トルエン、キシレン、メシチレンなどの炭化水素系溶媒、アセトン、メチルエチルケトン、メチルイソブチルケトンなどのケトン系溶媒、酢酸エチル、酢酸ブチル、酢酸アミルなどのエステル系溶媒、Ｎ,Ｎ−ジメチルホルムアミド、Ｎ,Ｎ−ジメチルアセトアミド、ジメチルスルホキシドなど非プロトン性極性溶媒、水などがあげられる。
【００１８】
反応式(１)では反応を効率よく行うために生成するハロゲン化水素の補足剤として塩基を使用することが好ましい。塩基としては、特に限定されるものではないがトリエチルアミン、トリメチルアミン、Ｎ,Ｎ−ジエチルエタノールアミン、Ｎ,Ｎ−ジメチルエタノールアミン、ジエチルアミン、ジイソプロピルアミン、エチルアミン、ｎ−プロピルアミン、ｉ−プロピルアミン、ｓｅｃ−ブチルアミン、ピリジン、ピロリジン、１,８−ジアザビシクロ[５.４.０]ウンデカ−７−エン、炭酸水素ナトリウム、水酸化ナトリウム、水酸化カリウム等があげられる。
【００１９】
反応式(１)での反応温度は通常、−７８℃〜２００℃の範囲であり、好ましくは、−７８℃〜１００℃である。さらに好ましくは−７８℃〜５０℃である。
【００２０】
反応式(１)での反応時間は原料、塩基、反応温度等により影響されるが、通常１分〜１００時間である。好ましくは、５分〜５０時間あり、さらに好ましくは１０分〜１０時間である。
【００２１】
一般式（１）で表される化合物を含む組成物は、硬化触媒の存在下あるいは不存在下に、加熱重合し樹脂を製造することができる。重合時に硬化触媒を使用する場合、硬化触媒としては、アミン類、ホスフィン類、第四級アンモニウム塩類、第四級ホスホニウム塩類、第三級スルホニウム塩類、第二級ヨードニウム塩類、鉱酸および鉱酸の半エステル類、ルイス酸類、有機酸類、ケイ酸類、過酸化物類、アゾ化系合物類、アルデヒドとアミン系化合物の縮合物類、グアニジン類、チオ尿素類、チアゾール類、スルフェンアミド類、チウラム類、ジチオカルバミン酸塩類、キサントゲン酸塩類、酸性リン酸エステル類等をあげることができる。
【００２２】
先に一般式（１）で表される化合物を含む組成物を重合硬化する際の硬化触媒を例示したが、重合硬化の効果を発現するものであればこれら列記化合物に限定されるものではない。また、これらは単独でも２種類以上を混合して使用してもかまわない。本発明で使用する触媒の添加量は、一般式（１）で表される化合物を含む組成物１００重量部に対して、０．０００１〜１０．０重量部であり、好ましくは０．０００５〜５．０重量部である。
【００２３】
一般式（１）で表される化合物を含む組成物には、色調・耐酸化性・耐候性等の色調改良、引張り強度・曲げ強度・アオリ強度・耐衝撃性等の機械的強度改良、屈折率改良、耐熱性改良、染色性改良、くもり・脈理等の外観改良等に各種性能の改善を目的として、組成成分の一部もしくは全部と反応可能な化合物を性能改良剤として添加し、重合硬化させることも可能である。この場合は、この反応のために必要に応じて重合硬化触媒を別途加えたり、本発明組成物の本重合前に本発明性組成物を除いた性能改良剤同士、または、性能改良剤と本発明の組成物とにより、予備反応してもよい。この性能改良剤としては、例えば、色調改良にはチオール化合物等があげられ、機械的強度改良にはチオール化合物、イソシアネート化合物、イソチアシナネート化合物等があげられ、屈折率改良にはイオウ原子を有する無機化合物、含イオウ金属化合物、セレン原子を有する無機化合物があげられ、耐熱性改良にはチオール化合物、イソシアネート化合物等があげられ、染色性改良にはカルボン酸、メルカプトカルボン酸、ヒドロキシカルボン酸、アミド、１,３−ジケトン、１,３−ジカルボン酸、３−ケトカルボン酸およびそのエステル類、並びに不飽和基を有する化合物、チオール化合物、イソシアネート化合物等があげられ、外観改良にはエポキシ化合物、エピチオ化合物等があげられる。またその他に、フェノール類を含むアルコール類、カルボン酸無水物類、片末端に官能を有するポリブテン等も性能改良剤として添加することができる。これら化合物は、必要な物性が得られるまで問題の無い範囲内で添加することができる。
【００２４】
性能改良剤のチオール化合物を例示すれば、具体例としては、メルカプタン類、チオフェノール類、および、ビニル、芳香族ビニル、メタクリル、アクリル、アリル等の不飽和基を有するメルカプタン類、チオフェノール類等があげられる。以下さらに具体例を示す。
【００２５】
メルカプタン類の中でモノメルカプタン類を例示すれば、メチルメルカプタン、エチルメルカプタン、ｎ−プロピルメルカプタン、ｎ−ブチルメルカプタン、アリルメルカプタン、ｎ−ヘキシルメルカプタン、ｎ−オクチルメルカプタン、ｎ−デシルメルカプタン、ｎ−ドデシルメルカプタン、ｎ−テトラデシルメルカプタン、ｎ−ヘキサデシルメルカプタン、ｎ−オクタデシルメルカプタン、シクロヘキシルメルカプタン、イソプロピルメルカプタン、ｔｅｒｔ−ブチルメルカプタン、ｔｅｒｔ−ノニルメルカプタン、ｔｅｒｔ−ドデシルメルカプタン、ベンジルメルカプタン、４−クロロベンジルメルカプタン、メチルチオグリコーレート、エチルチオグリコーレート、ｎ−ブチルチオグリコーレート、ｎ−オクチルチオグリコーレート、メチル（３−メルカプトプロピオネート）、エチル（３−メルカプトプロピオネト）、３−メトキシブチル（３−メルカプトプロピオネート）、ｎ−ブチル（３−メルカプトプロピオネート）、２−エチルヘキシル（３−エルカプトプロピオネート）、ｎ−オクチル（３−メルカプトプロピオネート）、２−メルカプトエタノール、３−メルカプトプロパノール、２−メルカプトプロパノール、２−ヒドロキシプロピルメルカプタン、２−フェニル−２−メルカプトエタノール、２−フェニル−２−ヒドロキシエチルメルカプタン、３−メルカプト−１，２−プロパンジオール、２−メルカプト−１，３−プロパンジオール、メルカプトメチルチイラン等があげられる。
【００２６】
メルカプタン類の中でポリメルカプタン類を例示すれば、メタンジチオール、１，２−ジメルカプトエタン、１，２−ジメルカプトプロパン、２，２−ジメルカプトプロパン、１，３−ジメルカプトプロパン、１，２，３−トリメルカプトプロパン、１，４−ジメルカプトブタン、１，６−ジメルカプトヘキサン、ビス（２−メルカプトエチル）スルフィド、１，２−ビス（２−メルカプトエチルチオ）エタン、１，５−ジメルカプト−３−オキサペンタン、１，８−ジメルカプト−３，６−ジオキサオクタン、２，２−ジメチルプロパン−１，３−ジチオール、３，４−ジメトキシブタン−１，２−ジチオール、２−メルカプトメチル−１，３−ジメルカプトプロパン、２−メルカプトメチル−１，４−ジメルカプトブタン、２−（２メルカプトエチルチオ）−１，３−ジメルカプトプロパン、１，２−ビス（２−メルカプトエチルチオ）−３−メルカプトプロパン、１，１，１−トリス（メルカプトメチル）プロパン、テトラキス（メルカプトメチル）メタン、エチレングリコールビス（２−メルカプトアセテート）、エチレングリコールビス（３−メルカプトプロピオネート）、１，４−ブタンジオールビス（２−メルカプトアセテート）、１，４−ブタンジオールビス（３−メルカプトプロピオネート）、トリメチロールプロパントリス（２−メルカプトアセテート）、トリメチロールプロパントリス（３−メルカプトプロピオネート）、ペンタエリスリトールテトラキス（２−メルカプトセテート）、ペンタエリスリトールテトラキス（３−メルカプトプロピオネート）、１，１−ジメルカプトシクロヘキサン、１，４−ジメルカプトシクロヘキサン、１，３−ジメルカプトシクロヘキサン、１，２−ジメルカプトシクロヘキサン、１，４−ビス（メルカプトメチル）シクロヘキサン、１，３−ビス（メルカプトメチル）シクロヘキサン、２，５−ビス（メルカプトメチル）−１，４−ジチアン、２，５−ビス（２−メルカプトエチル）−１，４−ジチアン、２，５−ビス（メルカプトメチル）−1−チアン、２，５−ビス（２−メルカプトエチル）−１−チアン、１，４−ビス（メルカプトメチル）ベンゼン、１，３−ビス（メルカプトメチル）ベンゼン、ビス（４−メルカプトフェニル）スルフィド、ビス（４−メルカプトフェニル）エーテル、２，２−ビス（４−メルカプトフェニル）プロパン、ビス（４−メルカプトメチルフェニル）スルフィド、ビス（４−メルカプトメチルフェニル）エーテル、２，２−ビス（４−メルカプトメチルフェニル）プロパン、１，４−ジメルカプト−２，３−ジチアブタン、２，５−ジメルカプト−１，３，４−チアジアゾール、３，４−チオフェンジチオール、１，２−ジメルカプト−３−プロパノール、１，３−ジメルカプト−２−プロパノール、グリセリルジチオグリコーレート、１，２，６，７−テトラメルカプト−４−チア−ヘプタン、１，２−エピチオ−６，７−ジメルカプト−４−チア−ヘプタン、３，１１−ビス（４−メルカプト−２−チアブチル）−１，４，７，９，１２，１５−ヘキサチア−８−スタナ−スピロ[７.７]ペンタデカン、テトラキス（４−メルカプト−１，３−ジチアブチル）スズ、テトラキス（メルカプトメチルジチアニルメチルチオ）スズ、��ス（メルカプトメチル）−１，４，６，９−テトラチア−５−ゲルマ−スピロ[４.４]ノナン等およびこれらの２量体〜２０量体といったオリゴマーをあげることができる。
【００２７】
チオフェノール類を例示すれば、チオフェノール、４−ｔｅｒｔ−ブチルチオフェノール、２−メチルチオフェノール、３−メチルチオフェノール、４−メチルチオフェノール、１，２−ジメルカプトベンゼン、１，３−ジメルカプトベンゼン、１，４−ジメルカプトベンゼン、２−ヒドロキシチオフェノール、３−ヒドロキシチオフェノール、４−ヒドロキシチオフェノール等のチオフェノール類をあげることができる。
【００２８】
不飽和基を有するメルカプタン類、チオフェノール類を以下に具体的に示す。不飽和基を有するメルカプタン類としては、アリルメルカプタン、２−ビニルベンジルメルカプタン、３−ビニルベンジルメルカプタン、４−ビニルベンジルメルカプタン等があげられ、不飽和基を有するチオフェノール類としては、２−ビニルチオフェノール、３−ビニルチオフェノール、４−ビニルチオフェノール等をあげることができる。
【００２９】
性能改良剤のイソシアネート化合物を例示すれば、具体例としては、モノイソシアネート類、ポリイソシアネート類およびこれらのポリイソシアネート類のビュレット型反応による２量体、これらのポリイソシアネート類の環化３量体およびこれらのポリイソシアネート類とアルコールもしくはチオールの付加物等がある。
【００３０】
モノイソシアネート類を例示すれば、メチルイソシアネート、エチルイソシアネート、プロピルイソシアネート、ｉｓｏ−プロピルイソシアネート、ｎ−ブチルイソシアネート、ｓｅｃ−ブチルイソシアネート、ｔｅｒｔ−ブチルイソシアネート、ペンチルイソシアネート、ヘキシルイソシアネート、オクチルイソシアネート、ドデシルイソシアネート、シクロヘキシルイソシアネート、フェニルイソシアネート、トルイルイソシアネート等があげられる。
【００３１】
ポリイソシアネート類を例示すればジエチレンジイソシアネート、テトラメチレンジイソシアネート、ヘキサメチレンジイソシアネート、トリメチルヘキサメチレンジイソシアネート、シクロヘキサンジイソシアネート、１，３−ビス（イソシアナトメチル）シクロヘキサン、１，４−ビス（イソシアナトメチル）シクロヘキサン、イソホロンジイソシアネート、２，６−ビス（イソシアナトメチル）デカヒドロナフタレン、リジントリイソシアネート、２，４−トリレンジイソシアネート、２，６−トリレンジイソシアネート、ｏ−トリジンジイソシアネート、４，４’−ジフェニルメタンジイソシアネート、ジフェニルエーテルジイソシアネート、３−（２’−イソシアネートシクロヘキシル）プロピルイソシアネート、トリス（フェニルイソシアネート）チオホスフェート、イソプロピリデンビス（シクロヘキシルイソシアネート）、２，２’−ビス（４−イソシアネートフェニル）プロパン、トリフェニルメタントリイソシアネート、ビス（ジイソシアネートトリル）フェニルメタン、４，４’，４’’−トリイソシアネート−２，５−ジメトキシフェニルアミン、３，３’−ジメトキシベンジジン−４，４’−ジイソシアネート、１，３−フェニレンジイソシアネート、１，４−フェニレンジイソシアネート、４，４’−ジイソシアナトビフェニル、４，４’−ジイソシアナト−３，３’−ジメチルビフェニル、ジシクロヘキシルメタン−４，４’−ジイソシアナト、１，１’−メチレンビス（４−イソシアナトベンゼン）、１，１’−メチレンビス（３−メチル−４−イソシアナトベンゼン）、ｍ−キシリレンジイソシアネート、テトラメチル−ｍ−キシリレンジイソシアネート、ｐ−キシリレンジイソシアネート、１，３−ビス（１−イソシアネート−１−メチルエチル）ベンゼン、１，４−ビス（１−イソシアネート−１−メチルエチル）ベンゼン、１，３−ビス（２−イソシアナト−２−プロピル）ベンゼン、２，６−ビス（イソシアナトメチル）ナフタレン、１，５−ナフタレンジイソシアネート、ビス（イソシアネートメチル）テトラヒドロジシクロペンタジエン、ビス（イソシアネートメチル）ジシクロペンタジエン、ビス（イソシアネートメチル）テトラヒドロチオフェン、ビス（イソシアネートメチル）チオフェン、２，５−ジイソシアネートメチルノルボルネン、ビス（イソシアネートメチル）アダマンタン、３，４−ジイソシアネートセレノファン、２，６−ジイソシアネート−９−セレナビシクロノナン、ビス（イソシアネートメチル）セレノファン、３，４−ジイソシアネート−２，５−ジセレノラン、ダイマー酸ジイソシアネート、１，３，５−トリ（１−イソシアナトヘキシル）イソシアヌル酸、ビス（イソシアナトメチル）−１，４−ジチアン、２，５−ビス（４−イソシアナート−２−チアブチル）−１，４−ジチアン、２，５−ビス（３−イソシアナートメチル−４−イソシアナート−２−チアブチル）−１，４−ジチアン、２，５−ビス（３−イソシアナート−２−チアプロピル）−１，４−ジチアン、１，３，５−トリイソシアナートシクロヘキサン、１，３，５−トリス（イソシアナートメチル）シクロヘキサン、ビス（イソシアナトメチル）ビシクロ［２．２．１］ヘプタン、ビス（イソシアネートメチルチオ）メタン、１，５−ジイソシアネート−２−イソシアネートメチル−３−チアペンタン、１，２，３−トリス（イソシアネートエチルチオ）プロパン、１，２，３−トリス（イソシアネートメチルチオ）プロパン、１，１，６，６−テトラキス（イソシアネートメチル）−２，５−ジチアヘキサン、１，１，５，５−テトラキス（イソシアネートメチル）−２，４−ジチアペンタン、１，２−ビス（イソシアネートメチルチオ）エタン、１，５−ジイソシアネート−３−イソシアネートメチル−２，４−ジチアペンタン、１，５−ジイソシアネート−３−イソシアネートメチル−２，４−ジチアペンタン、テトライソシアナトゲルマニウム、テトラ（イソシアナトエチルチオ）ゲルマニウム、イソシアナトメチル（トリイソシアナト）ゲルマニウム，３−イソシアナトプロピル（トリイソシアナト）ゲルマニウム、トリ（ビニルチオ）イソシアナトゲルマニウム、ジ（ビニルチオ）ジイソシアナトゲルマニウム、ビニルチオトリイソシアナトゲルマニウム等があげられる。
【００３２】
イソチアシアネート化合物としては、上記に記載されているイソシアネート化合物中のイソシアネート基の全部または一部をイソチオシアネート基に変えた化合物等をあげることができる。
【００３３】
性能改良剤のイオウ原子を有する無機化合物を例示すれば、硫黄、硫化水素、二硫化炭素、セレノ硫化炭素、硫化アンモニウム、二酸化硫黄、三酸化硫黄等の硫黄酸化物、チオ炭酸塩、硫酸およびその塩、硫化水素塩、亜硫酸塩、次亜硫酸塩、過硫酸塩、チオシアン酸塩、チオ硫酸塩、二塩化硫黄、塩化チオニル、チオホスゲン等のハロゲン化物、硫化ホウ素、硫化窒素、硫化珪素、硫化リン、硫化砒素、硫化セレン、金属硫化物、金属水硫化物等があげられる。
【００３４】
性能改良剤の含硫黄金属化合物を例示すれば、１，４，７，９，１２，１５−ヘキサチア−８−スタナ−スピロ［７．７］ペンタデカン、１，４，７，９，１２，１５−ヘキサチア−８−ジルコニウム−スピロ［７．７］ペンタデカン、テトラキス（ジチオラニルメチルチオ）スズ、テトラキス（ジチオラニルメチルチオ）ジルコニウム、テトラキス（ジチアニルメチルチオ）スズ、テトラキス（ジチアニルメチルチオ）ジルコニウム、テトラキス（ｎ−ブチルチア）スズ、テトラキス（ｎ−ブチルチア）ジルコニウム、２，２−ジメチル−２−スタナ−１，３，６−トリチアシクロオクタン、２，２−ジ（ｎ−ブチル）−２−スタナ−１，３，６−トリチアシクロオクタン、２，２−ジ（フェニル）−２−スタナ−１，３，６−トリチアシクロオクタン等があげられる。
【００３５】
性能改良剤のセレン原子を有する無機化合物の具体例としては、硫黄原子を含む無機化合物の具体例としてあげたセレノ硫化炭素と硫化セレンを除き、セレン、セレン化水素、二酸化セレン、二セレン化炭素、セレン化アンモニウム、二酸化セレン等のセレン酸化物、セレン酸およびその塩、亜セレン酸およびその塩、セレン酸水素塩、セレノ硫酸およびその塩、セレノピロ硫酸およびその塩、四臭化セレン、オキシ塩化セレン等のハロゲン化物、セレノシアン酸塩、セレン化ホウ素、セレン化リン、セレン化砒素、金属セレン化物等があげられる。
【００３６】
性能改良剤のカルボン酸類を例示すれば、蟻酸、酢酸、プロピオン酸、酪酸、吉草酸、カプロン酸、カプリル酸、メチルメルカプトプロピオネート、蓚酸、マロン酸、琥珀酸、グルタル酸、アジピン酸、シクロヘキサンカルボン酸、安息香酸、ｏ−トルイル酸、ｍ−トルイル酸、ｐ−トルイル酸、２−メトキシ安息香酸、３−メトキシ安息香酸、オルソフタル酸、イソフタル酸、テレフタル酸、チオジプロピオン酸、ジチオジプロピオン酸等をあげることができる。
【００３７】
性能改良剤のメルカプトカルボン酸類を例示すれば、チオグリコール酸、２−チオプロピオン酸、３−チオプロピオン酸、チオ乳酸、メルカプトコハク酸、チオリンゴ酸、Ｎ−（２−メルカプトプロピオニル）グリシン、２−メルカプト安息香酸、２−メルカプトニコチン酸、３，３−ジチオイソ酪酸、ジチオグリコール酸、ジチオプロピオン酸等をあげることができる。
【００３８】
性能改良剤のヒドロキシカルボン酸類を例示すれば、ヒドロキシ酢酸、α−ヒドロキシプロピオン酸、β−ヒドロキシプロピオン酸、α−ヒドロキシ酪酸、β−ヒドロキシ酢酸、γ−ヒドロキシ酪酸、サリチル酸、３−ヒドロキシ安息香酸、４−ヒドロキシ安息香酸等があげられる。
【００３９】
性能改良剤のアミド類を例示すれば、ホルムアミド、Ｎ−メチルホルムアミド、アセトアミド、Ｎ−メチルアセトアミド、フタルアミド、イソフタルアミド、テレフタルアミド、ベンズアミド、トルアミド、４−ヒドロキシベンズアミド、３−ヒドロキシベンズアミド等をあげることができる。  
【００４０】
性能改良剤の１，３−ジケトン類としては、アセチルアセトン、シクロヘキサン−１，３，５−トリオン等があげられ、性能改良剤の１，３−ジカルボン酸およびそのエステル類としては、マロン酸、２−メチルマロン酸等およびそれらのモノ、ジエステル類があげられ、性能改良剤の３−ケトカルボン酸およびそのエステル類としては、アセト酢酸およびそのエステル類等があげられる。
【００４１】
性能改良剤の不飽和基を有する化合物として、アルコール類、フェノール類、メルカプタン類、チオフェノール類、メルカプトアルコール類、カルボン酸類、アミド類がある。
【００４２】
不飽和基を有するアルコール類を例示すれば、２−ヒドロキシエチルメタクリレート、２−ヒドロキシエチルアクリレート、３−ヒドロキシプロピルメタクリレート、３−ヒドロキシプロピルアクリレート、２−ヒドロキシプロピルメタクリレート、２−ヒドロキシプロピルアクリレート、１，３−ジメタクリロキシ−２−プロパノール、１，３−ジアクリロキシ−２−プロパノール、1−アクリロキシ−３−メタクリロキシ−２−プロパノール、ペンタエリスリトールトリメタクリレート、ペンタエリスリトールトリアクリレート、ビス（２，２，２−トリメチロールエチル）エーテルのペンタメタクリレート、ビス（２，２，２−トリメチロールエチル）エーテルのペンタアクリレート、トリメチロールプロパンジメタクリレート、トリメチロールプロパンジアクリレート、アリルアルコール、クロチルアルコール、メチルビニルカルビノール、シンナミルアルコール、４−ビニルベンジルアルコール、３−ビニルベンジルアルコール、２−（４−ビニルベンジルチオ）エタノール、２−（３−ビニルベンジルチオ）エタノール、１，３−ビス（４−ビニルベンジルチオ）−２−プロパノール、１，３−ビス（３−ビニルベンジルチオ）−２−プロパノール、２，３−ビス（４−ビニルベンジルチオ）−１−プロパノール、２，３−ビス（３−ビニルベンジルチオ）−１−プロパノール、３−フェノキシ−２−ヒドロキシプロピルアクリレート、２−ヒドロキシエチルイソシアヌレートビス（アクリレート）、２−ヒドロキシエチルイソシアヌレートビス（メタクリレート）、２−ヒドロキシエチルシアヌレートビス（アクリレート）、２−ヒドロキシエチルシアヌレートビス（メタクリレート）、３−メチル−１−ブチン−３−オール、３−メチル−１−ペンチン−３オール、プロパギルアルコール等のモノヒドロキシ化合物があげられ、ペンタエリスリトールジメタクリレート、ペンタエリスリトールジアクリレート、ペンタエリスリトールモノメタクリレート、ペンタエリスリトールモノアクリレート、トリメチロールプロパンモノメタクリレート、トリメチロールプロパンモノアクリレート、２−ヒドロキシエチルイソシアヌレートモノ（アクリレート）、２−ヒドロキシエチルイソシアヌレートモノ（メタクリレート）、２−ヒドロキシエチルシアヌレートモノ（アクリレート）、２−ヒドロキシエチルシアヌレートモノ（メタクリレート）等のポリヒドロキシ化合物があげられ、また、２，２−ビス〔４−（２−ヒドロキシ−３−メタクリロキシプロポキシ）フェニル〕プロパン等の後述するエポキシ化合物とアクリル酸またはメタクリル酸の付加反応で生成する不飽和ポリヒドロキシ化合物等をあげることができる。
【００４３】
不飽和基を有するフェノール類としては、２−ビニルフェノール、３−ビニルフェノール、４−ビニルフェノール等をあげることができ、不飽和基を有すメルカプトアルコール類としては、２−（４−ビニルベンジルチオ）−２−メルカプトエタノール、２−（３−ビニルベンジルチオ）−２−メルカプトエタノール等をあげることができる。
【００４４】
不飽和基を有するカルボン酸類としては、アクリル酸、メタクリル酸、クロトン酸、フタル酸モノヒドロキシエチルアクリレート、マレイン酸、フマル酸、フタル酸モノアリルエステル、ケイ皮酸等をあげることができ、不飽和基を有するアミド類としては、アクリル酸、メタクリル酸、マレイン酸、無水マレイン酸、フマル酸等のα、β−不飽和カルボン酸類のアミド、Ｎ−ビニルホルムアミド等をあげることができる。
【００４５】
性能改良剤のエポキシ化合物としては、フェノール系エポキシ化合物、アルコール系エポキシ化合物、グリシジルエステル系エポキシ化合物、アミン系エポキシ化合物、脂環式エポキシ化合物、不飽和化合物のエポキシ化により製造されるエポキシ化合物等をあげることができる。
【００４６】
フェノール系エポキシ化合物を例示すれば、ヒドロキノン、カテコール、レゾルシン、ビスフェノールＡ、ビスフェノールＦ、ビスフェノールスルフォン、ビスフェノールエーテル、ビスフェノールスルフィド、ビスフェノールスルフィド、ハロゲン化ビスフェノールＡ、ノボラック樹脂等の多価フェノール化合物とエピハロヒドリンの縮合により製造されるフェノール系エポキシ化合物があげられる。
【００４７】
アルコール系エポキシ化合物を例示すれば、エチレングリコール、ジエチレングリコール、トリエチレングリコール、ポリエチレングリコール、プロピレングリコール、ジプロピレングリコール、ポリプロピレングリコール、１，３−プロパンジオール、１，４−ブタンジオール、１，６−ヘキサンジオール、ネオペンチルグリコール、グリセリン、トリメチロールプロパントリメタクリレート、ペンタエリスリトール、１，３−および１，４−シクロヘキサンジオール、１，３−および１，４−シクロヘキサンジメタノール、水添ビスフェノールＡ、ビスフェノールＡ・エチレンオキサイド付加物、ビスフェノルＡ・プロピレンオキサイド付加物等の多価アルコール化合物とエピハロヒドリンの縮合により製造されるアルコール系エポキシ化合物があげられる。
【００４８】
グリシジルエステル系エポキシ化合物を例示すれば、アジピン酸、セバシン酸、ドデカンジカルボン酸、ダイマー酸、フタル酸、イソ、テレフタル酸、テトラヒドロフタル酸、メチルテトラヒドロフタル酸、ヘキサヒドロフタル酸、ヘキサヒドロイソフタル酸、ヘキサヒドロテレフタル酸、ヘット酸、ナジック酸、マレイン酸、コハク酸、フマール酸、トリメリット酸、ベンゼンテトラカルボン酸、ベンゾフェノンテトラカルボン酸、ナフタリンジカルボン酸、ジフェニルジカルボン酸等の多価カルボン酸化合物とエピハロヒドリンの縮合により製造されるグリシジルエステル系エポキシ化合物があげられる。
【００４９】
アミン系エポキシ化合物を例示すれば、エチレンジアミン、１，２−ジアミノプロパン、１，３−ジアミノプロパン、１，２−ジアミノブタン、１，３−ジアミノブタン、１，４−ジアミノブタン、１，５−ジアミノペンタン、１，６−ジアミノヘキサン、１，７−ジアミノヘプタン、１，８−ジアミノオクタン、ビス−（３−アミノプロピル）エーテル、１，２−ビス−（３−アミノプロポキシ）エタン、１，３−ビス−（３−アミノプロポキシ）−２，２’−ジメチルプロパン、１，２−、１，３−または１，４−ビスアミノシクロヘキサン、１，３−または１，４−ビスアミノメチルシクロヘキサン、１，３−または１，４−ビスアミノエチルシクロヘキサン、１，３−または１，４−ビスアミノプロピルシクロヘキサン、水添４，４’−ジアミノジフェニルメタン、イソホロンジアミン、１，４−ビスアミノプロピルピペラジン、ｍ−またはｐ−フェニレンジアミン、２，４−または２，６−トリレンジアミン、ｍ−またはｐ−キシリレンジアミン、１，５−または２，６−ナフタレンジアミン、４，４’−ジアミノジフェニルメタン、４，４’−ジアミノジフェニルエーテル、２，２−（４，４’−ジアミノジフェニル）プロパン等の一級ジアミンとエピハロヒドリンの縮合により製造されるアミン系エポキシ化合物があげられ、Ｎ，Ｎ’−ジメチルエチレンジアミン、Ｎ，Ｎ’−ジメチル-１，２−ジアミノプロパン、Ｎ，Ｎ’−ジメチル-１，３−ジアミノプロパン、Ｎ，Ｎ’−ジメチル−１，２−ジアミノブタン、Ｎ，Ｎ’−ジメチル−１，３−ジアミノブタン、Ｎ，Ｎ’−ジメチル−１，４−ジアミノブタン、Ｎ，Ｎ’−ジメチル−１，５−ジアミノペンタン、Ｎ，Ｎ’−ジメチル−１，６−ジアミノヘキサン、Ｎ，Ｎ’−ジメチル−１，７−ジアミノヘプタン、Ｎ，Ｎ’−ジエチルエチレンジアミン、Ｎ，Ｎ’−ジエチル−１，２−ジアミノプロパン、Ｎ，Ｎ’−ジエチル−１，３−ジアミノプロパン、Ｎ，Ｎ’−ジエチル−１，２−ジアミノブタン、Ｎ，Ｎ’−ジエチル−１，３−ジアミノブタン、Ｎ，Ｎ’−ジエチル−１，４−ジアミノブタン、Ｎ，Ｎ’−ジエチル−１，６−ジアミノヘキサン、ピペラジン、２−メチルピペラジン、２，５−または２，６−ジメチルピペラジン、ホモピペラジン、１，１−ジ−（４−ピペリジル）−メタン、１，２−ジ−（４−ピペリジル）−エタン、１，３−ジ−（４−ピペリジル）−プロパン、１，４−ジ−（４−ピペリジル）−ブタン等の２級ジアミンとエピハロヒドリンの縮合により製造されるアミン系エポキシ化合物もあげられる。
【００５０】
脂環式エポキシ化合物を例示すれば、３，４−エポキシシクロヘキサン、３，４−エポキシシクロヘキサンカルボキシレート、ビニルシクリヘキサンジオキサイド、２−（３，４−エポキシシクロヘキシル）−５，５−スピロ−３，４−エポキシシクロヘキサン−メタ−ジオキサン、ビス（３，４−エポキシシクロヘキシル）アジペート等があげられる。
【００５１】
不飽和化合物のエポキシ化により製造されるエポキシ化合物を例示すれば、シクロペンタジエンエポキシド、エポキシ化大豆油、エポキシ化ポリブタジエン、ビニルシクロヘキセンエポキシド等の不飽和化合物のエポキシ化により製造されるエポキシ化合物があげられる。
【００５２】
また、上述の多価アルコール、フェノール化合物とジイソシアネートおよびグリシドール等から製造されるウレタン系エポキシ化合物等もあげることができる。  
【００５３】
性能改良剤のエピチオ化合物の具体例としては、上記に記載されているエポキシ化合物のエポキシ基の一部あるいは全てをエピチオ化して得られるエピチオ化合物、１，２−エピチオ−６，７−ジメルカプト−４−チア−ヘプタン、メルカプトメチルチイランをあげることができる。
【００５４】
これら性能改良剤は、単独でも、２種類以上を混合して使用してもかまわず、一般式（１）で表される化合物を少なくとも一つ含む組成物１００重量部に対して０．００１〜１００重量部使用可能である。
【００５５】
さらには、本発明組成物にはこれらばかりでなく、一般式（１）の化合物のオリゴマー類、および、一般式（１）の化合物合成時に用いた溶媒や塩基類、酸類等の洗浄剤類、未反応原料または副生成物も問題にならない範囲で含まれて良い。
【００５６】
一般式（１）で表される化合物を含む組成物を重合硬化して光学材料を得るに際して、公知の酸化防止剤、紫外線吸収剤、黄変防止剤、ブルーイング剤、顔料、重合調整剤、粘度調整剤、離型剤、密着剤等の添加剤を加えて、得られる材料の実用性をより向上せしめることはもちろん可能である。
【００５７】
これら添加剤の添加量は、組成および用いる性能改良剤の種類により調節されるが、一般式（１）で表される化合物を含む組成物１００部に対して０．００００００１から２０部において用いられる。
【００５８】
一般式（１）で表される化合物を含む組成物を重合硬化して得られる光学材料は、本発明組成物に所望に応じて性能改良剤、添加剤を混合後、ガラスや金属製の型に注入し、加熱によって重合硬化反応を進めた後、型から外し製造される。本発明組成物、添加剤は、その一部または全量を注型前に触媒の存在または非存在下、撹拌または非撹拌下、-７８〜２００℃で、１分〜１００時間かけて予備的に反応せしめた後組成物を調製して注型を行う事も可能である。
【００５９】
一般式（１）で表される化合物を含む組成物、性能改良剤、添加剤の混合にあたり、設定温度、これに要する時間等は基本的には各成分が十分に混合される条件であればよいが、過度の加温・加熱および必要以上に長い時間は本発明組成物、性能改良剤、添加剤等の間で好ましくない反応が起こり、さらには粘度の上昇を来たし注型操作を困難にする等の不都合が生じるため適当ではない。本発明組成物、性能改良剤、添加剤の混合前、混合時あるいは混合後に、減圧下に脱ガス操作を行う事は、後の注型重合硬化中の気泡発生を防止する点からは好ましい方法である。この時の減圧度は０．１ｍｍＨｇから７００ｍｍＨｇ程度で行うが、好ましいのは１０ｍｍＨｇから３００ｍｍＨｇである。さらに、型への注入に際して、０．１〜５μｍ程度の孔径のミクロフィルター等で不純物等を濾過し除去することは本発明の光学材料の品質をさらに高める上からも好ましい。
【００６０】
硬化時間は０．１〜２００時間、通常１〜１００時間であり、硬化温度は−１０〜１６０℃、通常−１０〜１４０℃である。重合は所定の重合温度で所定時間の保持、０．１℃〜１００℃／ｈの昇温、０．１℃〜１００℃／ｈの降温およびこれらの組み合わせで行うことができる。また、硬化終了後、材料を５０から１５０℃の温度で１０分から５時間程度アニール処理を行う事は、本発明の光学材料の歪を除くために好ましい処理である。さらに必要に応じて染色、ハードコート、耐衝撃性コート、反射防止、防曇性付与等表面処理、防汚性付与表面処理等を行うことができる。
【実施例】
【００６１】
以下、実施例により本発明を具体的に説明するが、本発明はこれらに限定されるものではない。また、物性測定方法を以下に示す。
マススペクトル測定：日本電子製ＪＭＳ−７００を用いて、電解脱離法により測定した。
1Ｈ-ＮＭＲ：日本電子製ＮＭＲ装置ＬＡ−５００を用いて測定した。
屈折率：アタゴ製アッベ屈折率測定機ＮＡＲ−４Ｔを用い、Ｄ線での屈折率を２５℃で測定した。
外観：φ３０×２．５ｍｍ厚の硬化物を目視により観察。
【００６２】
実施例１
撹拌機、温度計、窒素導入管を装着したフラスコに市販のメチルトリクロロスズ０．０５モル、脱水ジエチルエーテル５００ｍｌ、メルカプトメチルチイラン（化学式４）０．１５モルを仕込み、フラスコ内液温を１０℃とした。そこへ、トリエチルアミン０．１５モルをフラスコ内液温１０℃に保ちながら３０分で滴下し、その後、１０℃で２時間反応させた。反応後、副生したトリエチルアミン塩酸塩をろ別し、ろ液を０．２Ｎ−リン酸水溶液、続いて水で洗浄し、有機層を無水硫酸マグネシウムで乾燥後、溶媒のジエチルエーテルを除去して生成物を得た。この生成物をスチレンジビニルベンゼン共重合体固定相、クロロホルム移動相とした液体クロマトグラフィーにより化合物を１１．２ｇ（収率５０％）得た。
【００６３】
【化４】
2010047498.tif 000005
【００６４】
以下に上記により得た化合物の構造決定のための分析結果を示す。
元素分析：
式（１−１）化合物の理論値（％）（Ｃ，Ｈ，Ｓ）＝（２６．７，４．０，４２．８）
分析値（％）（Ｃ，Ｈ，Ｓ）＝（２７．３，４．３，４２．０）
マススペクトル分析：
式（１−１）化合物の分子量理論値；４４９
分子量分析値；４４９
１Ｈ-ＮＭＲ(ｐｐｍ)：０．８８（ＣＨ３−Ｓｎ、３Ｈ）、２．２７(ｍ、２Ｈ)、２．５８(ｍ、２Ｈ)、２．６０(ｍ、２Ｈ)、２．８３（ｍ、２Ｈ）、３．０５(ｍ、２Ｈ)、３．０９(ｍ、２Ｈ)、３．１０（ｍ、１Ｈ）、３．４４（ｍ、１Ｈ）、３．６９（ｍ、１Ｈ）
【００６５】
これらの結果より得られた化合物は下記式（１−１）であることが分かった。
【化５】
2010047498.tif 000006
【００６６】
実施例２
実施例１で得た式（１−１）化合物１００重量部、テトラブチルホスホニウムブロマイド０．１重量部を混合し、減圧により脱泡し、重合用組成物とした。この組成物を２枚のガラス板とゴム製リングから構成される厚さ２．５ミリメートルのモールドに注入し、５０℃で８時間加熱し、その後、５０℃より１０時間かけて１００℃まで一定速度昇温させ、最後に１００℃で２時間加熱し、重合硬化させた。５０℃まで放冷後、モールドから離型し硬化物を得た。得られた硬化物の屈折率、外観を表１に示す。
【００６７】
実施例３、４および５
式（１−１）化合物の代わりに、表１に示す組成を使用する以外は実施例２を繰り返した。硬化物の屈折率、外観を表１に示す。
【００６８】
比較例１
式（１−１）化合物の代わりに、表１に示す組成および重合触媒としてテトラブチルホスホニウムブロマイド０．１重量部でなく、ジシクロヘキシルメチルアミン０．０３２部を混合し、減圧により脱泡し、重合用組成物とした。この組成物を２枚のガラス板とゴム製リングから構成される厚さ２．５ミリメートルのモールドに注入し、６０℃で１０時間、その後、９０℃で５時間、さらに１１０℃で３時間加熱し、重合硬化させた。５０℃まで放冷後、モールドから離型し硬化物を得た。硬化物の屈折率、外観を表１に示す。
【００６９】
比較例２
式（１−１）化合物の代わりに、表１に示す組成および重合触媒として、テトラブチルホスホニウムブロマイド０．１重量部でなく、Ｎ，Ｎ−ジメチルシクロヘキシルアミン０．３３部を混合し、減圧により脱泡し、重合用組成物とした。この組成物を２枚のガラス板とゴム製リングから構成される厚さ２．５ミリメートルのモールドに注入し、３０℃から１２０℃まで２０時間かけて昇温させ、重合硬化させた。５０℃まで放冷後、モールドから離型し硬化物を得た。硬化物の屈折率、外観を表１に示す。
【００７０】
【表１】
2010047498.tif 000007